(57)【要約】【解決手段】本発明は、パラキシレンとパラキシレンの芳香族Ｃ８異性体とを実質的に含む供給原料（Ｆ）からの、擬似向流（ＳＣＣ）クロマトグラフィーによる、パラキシレンの分離方法に関し、前記方法は、吸着器内で行われ、かつ、吸着器全体に対する固体吸着剤の累積高さ（Ｈｃｕ）が６〜２１ｍであることと、各吸着器にわたる平均表面速度（Ｖｓｌ）が１〜２ｃｍ／ｓであることとを特徴とする。【効果】本発明方法によれば、従来技術と比較して非常に有意に、純度、パラキシレン収率、および生産性を向上させることができる。【特許請求の範囲】
【請求項１】
パラキシレンとパラキシレンの芳香族Ｃ８異性体とを実質的に含む供給原料（Ｆ）からの、擬似向流（ＳＣＣ）クロマトグラフィーによる、パラキシレンの分離方法であって、該方法は、ゼオライト結晶Ｘと非ゼオライト相とをベースとするゼオライト固体吸着剤を用い、ゼオライト結晶Ｘは、数平均粒径が、０．１〜１．５μｍ、好ましくは０．１〜１．２μｍであり、前記方法は、以下のように区画された４つのクロマトグラフィー帯域：
帯域１：脱着剤（Ｄ）の注入とエキストラクト（Ｅ）の抜き出しとの間の、パラキシレンの脱着帯域、
帯域２：エキストラクト（Ｅ）の抜き出しと、分別されるべき供給原料（Ｆ）の注入との間の、パラキシレンの異性体の脱着帯域、
帯域３：供給原料（Ｆ）の注入とラフィネート（Ｒ）の抜き出しとの間の、パラキシレンの吸着帯域、および
帯域４：ラフィネート（Ｒ）の抜き出しと脱着剤（Ｄ）の注入との間の帯域、
に分割された少なくとも１基の吸着器を用い、
吸着床数は、６〜１８床、好ましくは８〜１５床であり、床は全て同一であり、かつ、各床の高さは０．７〜１．４ｍであり、前記方法は、異なる吸着器（単数または複数）に対する固体吸着剤の累積高さ（Ｈｃｕ）が６〜２１ｍであり、かつ、各吸着器にわたる平均表面速度（Ｖｓｌ）が１〜２ｃｍ／ｓであり、前記表面速度は、本方法の温度での、体積による平均再循環流量を、吸着器の断面積で除算したものとして定義され、固体吸着剤の累積高さ（Ｈｃｕ）は、以下のように分配されることを特徴とする、方法：
１サイクルにわたる、帯域１の固体吸着剤の平均累積高さは、Ｈｃｕの２１±５％であり、
１サイクルにわたる、帯域２の固体吸着剤の平均累積高さは、Ｈｃｕの３７．５±５％であり、
１サイクルにわたる、帯域３の固体吸着剤の平均累積高さは、Ｈｃｕの２９±５％であり、
１サイクルにわたる、帯域４の固体吸着剤の平均累積高さは、Ｈｃｕの１２．５±５％である。
【請求項２】
吸着剤の原子比Ｓｉ／Ａｌは、１．０５＜Ｓｉ／Ａｌ＜１．５５であるようにされ、好ましくは１．１０＜Ｓｉ／Ａｌ＜１．５５であるようにされ、より一層好ましくは１．１０＜Ｓｉ／Ａｌ＜１．３０であるようにされる、請求項１に記載のキシレンの分離方法。
【請求項３】
固体吸着剤は、吸着剤の全重量に対して、３３〜４２重量％、有利には３５〜３８重量％の範囲の酸化バリウムＢａＯ含有量を有するゼオライトＸを含む、請求項１に記載のキシレンの分離方法。
【請求項４】
各吸着器の直径は４〜１０ｍである、請求項１に記載のキシレンの分離方法。
【請求項５】
用いられる吸着器の数は１基である、請求項１に記載のキシレンの分離方法。
【請求項６】
請求項１に記載のキシレンの分離方法であって、吸着工程の操作条件は以下の通りである、方法：
−温度は、１００〜２５０℃、好ましくは１２０〜１８０℃であり、
−圧力は、本方法の温度でのキシレンの気泡圧力〜３０×１０５Ｐａであり、
−脱着剤の流量の、供給原料の流量に対する比は、０．７〜２．５であり、
−再循環比は、２．０〜１２、好ましくは２．５〜６であり（再循環比は、吸着器の異なる床中を流れる平均流量と、当該吸着器に注入される供給原料の流量との比として定義される）、かつ
−液相中の含水量は、７０〜１４０重量ｐｐｍ、好ましくは８０〜１２０重量ｐｐｍである。
【請求項７】
固体吸着剤は、小さい割合、すなわち５重量％未満の無定形相を有する、請求項１に記載のキシレンの分離方法。
【請求項８】
９００℃で測定される固体吸着剤の強熱減量は、４．０〜７．７重量％、好ましくは４．７〜６．７重量％である、請求項１に記載の方法。
【発明の詳細な説明】
【技術分野】
【０００１】
本発明は、液相と固相との間の接触によって、８個の炭素原子を実質的に含む芳香族炭化水素の供給原料から、パラキシレン（ＰＸ）を分離する分野に関する。このタイプの供給原料は、蒸留によって分離することが困難であり得るため、クロマト分離、あるいは、「擬似移動床」または「擬似向流」の方法または装置という名の下で知られている、一群の吸着方法および関連する装置が用いられるが、本明細書の以降において、略語ＳＣＣで称することとする。
【０００２】
ＳＣＣ分離方法に関する本発明により、単一の工程において、高純度、すなわち少なくとも９９．７％の純度のＰＸを得ることが可能となる。
【背景技術】
【０００３】
ＳＣＣ分離法は、当該技術分野において周知である。一般に、擬似向流モードで機能するパラキシレンの分離方法は、少なくとも４つ、場合により５つまたは６つの帯域を含み、各帯域は、一定数の隣り合う（successive）床によって形成され、かつ、各帯域は、供給口と抜き出し口との間のその位置によって区画される。
【０００４】
典型的には、パラキシレンの製造のためのＳＣＣ装置（unit）に、少なくとも１つの分別されるべき供給原料（Ｆ）（パラキシレンおよび他の芳香族Ｃ８異性体を含む）と、溶離剤と称されることもある脱着剤（Ｄ）（一般的に、パラジエチルベンゼンまたはトルエン）とが供給される。前記装置から、パラキシレンの異性体を含む少なくとも１つのラフィネート（Ｒ）および脱着剤と、パラキシレンを含むエキストラクト（Ｅ）および脱着剤とが抜き出される。
【０００５】
供給口および抜き出し口は、経時的に変更され（modified）、１つの床に相当する値の分だけ同一方向にシフトされる（displaced）。異なる注入口または抜き出し口のこのシフトは、特許文献１に教示されているように、同期式か非同期式のいずれかであり得る。非同期式モードの操作による方法は、ＶＡＲＩＣＯＬ（登録商標）と称される。
【０００６】
従来、ＳＣＣ装置において、以下の４つの異なるクロマトグラフィー帯域が区画される。
【０００７】
帯域１：脱着剤（Ｄ）の注入とエキストラクト（Ｅ）の抜き出しとの間の、パラキシレンの脱着帯域。
【０００８】
帯域２：エキストラクト（Ｅ）の抜き出しと、分別されるべき供給原料（Ｆ）の注入との間の、パラキシレンの異性体の脱着帯域。
【０００９】
帯域３：供給原料（Ｆ）の注入とラフィネート（Ｒ）の抜き出しとの間の、パラキシレンの吸着帯域。
【００１０】
帯域４：ラフィネート（Ｒ）の抜き出しと脱着剤（Ｄ）の注入との間の帯域。
【００１１】
非特許文献１および非特許文献２に記載されているように、ＳＣＣによるパラキシレンの分離方法は、一般的に２４個の床からなり、２４個の床は２基の吸着器（adsorber）に分配され、各吸着器は１２個の床からなり、各床は、高さ約１．１ｍの固体吸着剤からなる。従って、吸着器全体に対する、固体吸着剤の累積高さは、約２６ｍであり、これは本明細書の以降においてＨｃｕと称されることとなる。
【００１２】
パラキシレン分離のための吸着剤の分野における近年の研究により、向上した移動特性を有する吸着剤の開発が可能となった。例えば、特許文献２および特許文献３には、バリウム、あるいは、バリウムおよびカリウムと交換されたゼオライトＸまたはＬＳＸの小結晶をベースとするゼオライト吸着剤が開示されている。
【００１３】
特許文献４にも、パラキシレンの分離方法が特許請求されており、これは、パラキシレンを、バインダを含まない（英語の用語では、「バインダレス（binderless）」と称される）吸着剤と接触させることによる方法であり、吸着剤は、５００ナノメートル〜１．５μｍの結晶サイズを伴うゼオライトＸの第１の部分と、５００ナノメートル未満か１．８μｍ超のいずれかの結晶サイズを有するゼオライトＸの第２の部分とを含む。
【００１４】
特許文献４には、このタイプの吸着剤が、向上した物質移動特性を有することが記載されている。向上した移動を伴うこれらの吸着剤の実施は、好ましくは、低温でおよび／または低減したサイクルタイムでなされる。
【００１５】
低減したサイクルタイムに関し、２４個の床を有する（２基の吸着器を有し、各吸着器が１２個の床を含む）典型的な擬似移動床装置において、他の点が全て等しい場合、サイクルタイムの低減は、生産性の増加に相当することが記載されている。
【００１６】
実際、所定の工業用吸着器の場合、サイクルタイムの低減には、吸着器内の液体流量合計について同等の増加が伴い、このことは、固体と液体の流量比を、擬似移動床の異なる帯域内で一定に維持するためであることは、当業者に公知である。
【００１７】
製造されるパラキシレンの量（すなわちＰＸ／ｍ３／ｈのｋｇとして表される生産性）は、かくして、純度および／または収率の損失に比例する分だけ増加する(increase by an amount which is also proportional)。
【００１８】
特許文献４の図６に示されていることから分かることは、ある所定の吸着剤では、サイクルタイムの低減により、収率（すなわち、供給原料中に導入されるＰＸの量に対する、エキストラクト中のＰＸの量）の低減が引き起こされることである。
【００１９】
また、特許文献４の図６から、向上した移動特性を有する吸着剤の使用により、等しい収率を得ながら、サイクルタイム（従って、内部液体流量、および生産性）の大幅な低減が可能であることも分かる。
【００２０】
要するに、向上した移動特性を有する、小結晶の吸着剤を実使用する場合、従来技術では、サイクルタイムの低減に関連する、流量（流入および流出する、並びに、内部を再循環する流量）の増加（これは、当該増加を、直接的に移動に用いるためである）か、低温（すなわち１７５℃以下）での操作のいずれかが推奨されており、これにより、吸着剤のキャパシティおよび選択性を増加させることが可能となっている。
【先行技術文献】
【特許文献】
【００２１】
【特許文献１】仏国特許発明第２７８５１９６号明細書
【特許文献２】仏国特許発明第２９０３９７８号明細書
【特許文献３】仏国特許発明第２９２５３６６号明細書
【特許文献４】米国特許第７８１２２０８号明細書
【非特許文献】
【００２２】
【非特許文献１】「Ｉｎｄ．Ｅｎｇ．Ｃｈｅｍ．Ｒｅｓ．」２０１０年、第４９巻、ｐ３３１６−３３２７、Ｌｉｍら著
【非特許文献２】「Ｉｎｄ．Ｅｎｇ．Ｃｈｅｍ．Ｒｅｓ．」２００５年、第４４巻、ｐ５７０３−５７１４、Ｋｕｒｕｐら著
【発明の概要】
【発明が解決しようとする課題】
【００２３】
本発明は、上述したような、従来技術の問題を解消することを課題とする。
【課題を解決するための手段】
【００２４】
本発明による方法は、高純度のパラキシレンの製造の向上した実施であって、２４床吸着器において従来用いられるものより低い、全吸着器（単数または複数）に対する固体吸着剤の累積高さ（Ｈｃｕと称される）を用い、かつ、各吸着器の平均表面速度（mean superficial velocity）が１〜２ｃｍ／ｓで本方法を行い、平均表面速度は、本方法の温度での、体積による平均再循環流量を、吸着器の断面積（the area of the section of the adsorber）によって除算したものとして定義されることを提案するものである。
【００２５】
実際、驚くべきことに、吸着器全体に対する固体吸着剤の累積高さ（Ｈｃｕ）を６〜２１ｍとし、かつ、各吸着器の平均表面速度（Ｖｓｌ）を１〜２ｃｍ／ｓとすることにより、従来の２４床での実施と比較して、向上したレベルの性能で、高純度、すなわち純度９９．７％超のパラキシレンを製造することが可能となることが、認められている。
【００２６】
累積高さ（Ｈｃｕ）の大幅な低減により、特定の場合において、単一の吸着器で装置を操作することが可能となり、これにより、２基の吸着器からなる方法と比較して、設備投資の観点から大幅な利得が得られる。
【００２７】
１基の吸着器を構成する床は、全て同一であり、吸着床の全数は、一般的に６〜１８床、好ましくは８〜１５床である。
【００２８】
より正確には、本発明は、パラキシレンとパラキシレンの芳香族Ｃ８異性体とを実質的に含む供給原料（Ｆ）から、擬似向流（ＳＣＣ）クロマトグラフィーにより、パラキシレンを分離するための方法であって、前記方法は、ゼオライト結晶Ｘと所定の割合の非ゼオライト相とをベースとするゼオライト固体吸着剤を用い、ゼオライト結晶Ｘは、数平均粒径（average diameter by number）が、１．７μｍ以下、好ましくは１．５μｍ以下、より一層好ましくは１．２μｍ以下であり、前記方法は、以下のように区画される４つのクロマトグラフィー帯域：
帯域１：脱着剤（Ｄ）の注入とエキストラクト（Ｅ）の抜き出しとの間の、パラキシレンの脱着帯域、
帯域２：エキストラクト（Ｅ）の抜き出しと、分別されるべき供給原料（Ｆ）の注入との間の、パラキシレンの異性体の脱着帯域、
帯域３：供給原料（Ｆ）の注入とラフィネート（Ｒ）の抜き出しとの間の、パラキシレンの吸着帯域、
帯域４：ラフィネート（Ｒ）の抜き出しと脱着剤（Ｄ）の注入との間の帯域、
に分割された少なくとも１基の吸着器中で行われ、
前記方法は、吸着器全体に対する固体吸着剤の累積高さ（Ｈｃｕ）が６〜２１ｍであることと、各吸着器にわたる平均表面速度（Ｖｓｌ）が１〜２ｃｍ／ｓであることとを特徴とする、方法として規定され得る。
【００２９】
本発明によるキシレン分離方法の好ましい変形例において、吸着剤の原子比Ｓｉ／Ａｌは、好ましくは１．０５＜Ｓｉ／Ａｌ＜１．５５であるようにされ、より好ましくは１．１０＜Ｓｉ／Ａｌ＜１．５５であるようにされ、より一層好ましくは１．１０＜Ｓｉ／Ａｌ＜１．３０であるようにされる。
【００３０】
本発明によるキシレン分離方法の別の好ましい変形例において、用いられる固体吸着剤は、数平均粒径が０．１〜１．５μｍ、好ましくは０．１〜１．２μｍである結晶を有する、凝集により形成されたゼオライト吸着剤である。
【００３１】
本発明によるキシレン分離方法の別の変形例において、固体吸着剤の累積高さ（Ｈｃｕ）の、１サイクルにわたる平均分配は、以下の通りである：
１サイクルにわたる、帯域１の固体吸着剤の平均累積高さは、Ｈｃｕの２１±５％であり、
１サイクルにわたる、帯域２の固体吸着剤の平均累積高さは、Ｈｃｕの３７．５±５％であり、
１サイクルにわたる、帯域３の固体吸着剤の平均累積高さは、Ｈｃｕの２９±５％であり、
１サイクルにわたる、帯域４の固体吸着剤の平均累積高さは、Ｈｃｕの１２．５±５％である。
【００３２】
好ましくは、全床数は６〜１８床であり、より一層好ましくは、全床数は８〜１５床である。
【００３３】
本発明によると、全床数は、１基以上の吸着器にわたって分配され得る。
【００３４】
好ましくは、１個の床の高さは、０．７〜１．４０ｍである。
【００３５】
好ましい変形例において、本発明による方法において用いられる吸着器の数は、１基である。
【００３６】
複数の吸着器が存在する場合、それらは直列に配置され、直列とは、以下の３つの特徴を有することを意味する：
−ｎ個目の吸着器の最後の床は、少なくとも１つの再循環ポンプと、場合による他の機器、例えば流量計や圧力センサ等とを含むラインを介して、ｎ＋１個目の吸着器の第１床に接続される、
−最後の吸着器の最後の床は、少なくとも１つの再循環ポンプと、場合による他の機器、例えば流量計や圧力センサ等とを含むラインを介して、第１吸着器の第１床に接続される、
−吸着器全体には、少なくとも、供給原料の導入口が１箇所、溶離剤の導入口が１箇所、ラフィネートの抜き出し口が１箇所、かつ、エキストラクトの抜き出し口が１箇所設けられている。
【００３７】
好ましくは、本発明による方法の吸着工程の操作条件は、以下の通りである：
−温度は、１００〜２５０℃、好ましくは１２０〜１８０℃であり、
−圧力は、本方法の温度でのキシレンの気泡圧力〜３０×１０５Ｐａであり、
−脱着剤の流量の、供給原料の流量に対する比は、０．７〜２．５であり、
−再循環比は、２．０〜１２、好ましくは２．５〜６であり（再循環比は、吸着器の異なる床中を流れる平均流量と、当該吸着器に注入される供給原料の流量との比として定義される）、かつ
−液相中の含水量は、７０〜１４０重量ｐｐｍ、好ましくは８０〜１２０重量ｐｐｍである。
【００３８】
本発明によるキシレン分離方法の好ましい変形例において、固体吸着剤は、小さい割合、すなわち５重量％未満の無定形相を有する。
【００３９】
最後に、本発明による方法の別の好ましい変形例によると、９００℃で測定される固体吸着剤の強熱減量は、４．０〜７．７重量％、好ましくは４．７〜６．７重量％である。
【発明の効果】
【００４０】
本発明方法によれば、従来技術と比較して非常に有意に、純度、パラキシレン収率、および生産性を向上させることができる。
【発明を実施するための形態】
【００４１】
本発明は、パラキシレンとパラキシレンの芳香族Ｃ８異性体とを実質的に含む供給原料（Ｆ）からの、擬似向流（ＳＣＣ）クロマトグラフィーによる、パラキシレンの分離方法に関し、前記方法は、吸着器内で行われ、かつ、吸着器全体に対する固体吸着剤の累積高さ（Ｈｃｕ）が６〜２１ｍであることと、各吸着器にわたる平均表面速度（Ｖｓｌ）が１〜２ｃｍ／ｓであることとを特徴とする。
【００４２】
全吸着器に対する固体吸着剤の累積高さ（Ｈｃｕ）が２１ｍ超である場合、圧力降下および吸着器の寸法の理由から、単一の吸着器での操作が高価となる。
【００４３】
加えて、本発明による方法は、処理されるべき供給原料のかなりの流量を処理することを目的としており、このことにより、各吸着器の内部直径を４〜１０ｍとすることが必要となる。
【００４４】
全吸着器に対する固体吸着剤の累積高さ（Ｈｃｕ）が６ｍ未満である場合、液体の分配の観点から問題が生じる。
【００４５】
更に、線（linear）表面速度（Ｖｓｌ）が低い（すなわち１ｃｍ／ｓ未満）である場合、特に径の大きい吸着器では、一般的に高生産性を実現することは不可能となり、分配にまつわる問題を引き起こしやすい。
【００４６】
逆に、表面速度（Ｖｓｌ）が２ｃｍ／ｓ超である場合、床の表面における吸着剤の移動（movement）を引き起こし得、これは、性能のレベルに弊害をきたし、かつ、床の摩耗を引き起こし得る。
【００４７】
本方法の１つの特徴によると、吸着工程で用いられる吸着剤は、バリウムと交換されたか、あるいは、バリウムおよびカリウムと交換されたフォージャサイトタイプのゼオライトを含んでもよい。
【００４８】
好ましくは、本発明による方法の吸着剤は、ゼオライト結晶Ｘと非ゼオライト相とをベースとするゼオライト吸着剤であり、酸化バリウムＢａＯの含有量は、吸着剤の全重量に対して、３３重量％超、好ましくは３３〜４２重量％の範囲、より有利には３５〜３８重量％の範囲である。
【００４９】
酸化カリウムＫ２Ｏの含有量は、吸着剤の全重量に対して、一般的に９重量％未満、より一層好ましくは０〜２重量％の範囲、有利には０〜１重量％の範囲である。
【００５０】
バリウムおよびカリウム以外のアルカリ金属イオンまたはアルカリ土類イオンの酸化物の全含有量は、吸着剤の全重量に対して、好ましくは５重量％未満、好ましくは０〜２重量％の範囲、有利には０〜１重量％の範囲である。
【００５１】
本発明による方法の吸着剤は、また、好ましくは、ゼオライト結晶Ｘと非ゼオライト相とをベースとするゼオライト吸着剤であり、ゼオライト結晶Ｘは、数平均粒径が、１．７μｍ以下、好ましくは１．５μｍ以下、より一層好ましくは１．２μｍ以下である。
【００５２】
非常に好ましくは、ゼオライト結晶Ｘは、数平均粒径が、０．１〜１．５μｍの範囲、有利には０．１〜１．２μｍの範囲である。
【００５３】
非ゼオライト相は、一般的に、無定形残留（residual）バインダによって構成されている。
【００５４】
吸着剤の原子比Ｓｉ／Ａｌは、好ましくは１．０５＜Ｓｉ／Ａｌ＜１．５５であるようにされ、好ましくは１．１０＜Ｓｉ／Ａｌ＜１．５５であるようにされ、より一層好ましくは１．１０＜Ｓｉ／Ａｌ＜１．３０であるようにされる。
【００５５】
固体吸着剤中に含まれるゼオライト結晶Ｘの、数平均粒径の推定は、走査型電子顕微鏡（ＳＥＭ）を用いて、化学コントラスト（chemical contrast）を有する逆拡散電子モード（retrodiffused electron mode）で研磨薄片上を観測することによって行われる。
【００５６】
試料上のゼオライト結晶のサイズを推定するために、少なくとも５０００倍の倍率の画像の集合体が作成（produced）される。次いで、少なくとも２００個の結晶の径が、専用のソフトウェア（Smile View(登録商標)、LoGraMi)によって測定される。
【００５７】
次いで、数平均粒径は、標準ISO 9276-2:2001を適用することにより、粒度分析的分布から計算される。当該計算について、文献「Representation of data obtained by granulometric analysis” − Part 2 : calculation of the sizes/average diameters of particles from granulometric distribution」が参照される。
【００５８】
この引用文献中において、表現「数平均粒径（average diameter by number)」が、ゼオライト結晶について用いられ、これは、本発明に関連して保持（retain）される。
【００５９】
本発明によるパラキシレン分離方法では、相当な割合、すなわち一般的に１０〜２５％のバインダを含む吸着剤を用いてもよいが、バインダを含まない（英語の用語では「バインダレス（binderless）」と称される）、すなわち一般的に１％未満の量の無定形相を含む吸着剤を用いてもよく、また、低減したバインダ含有量（英語の用語では「低バインダ（binderlow）」と称される）を含む、すなわち一般的に１〜５％の量の無定形相を含む吸着剤を用いてもよい。
【００６０】
上記の吸着剤のうち、最後の２つのタイプの吸着剤は、バインダのゼオライト化工程の後に得られ得る。より一層好ましくは、吸着剤の無定形相の割合は、小さく、すなわち５重量％未満である。
【００６１】
９００℃で測定される強熱減量は、４．０〜７．７重量％、好ましくは４．７〜６．７重量％である。
【００６２】
好ましい脱着剤は、パラジエチルベンゼンである。しかし、他の脱着剤、例えば、トルエン、パラジフルオロベンゼン、またはジエチルベンゼン類も、単独または混合物として、適切である。パラジエチルベンゼンが、好ましくは推奨されるが、これは、蒸留による回収が容易でありかつ吸着剤に対する親和性が高いからである。
【００６３】
本方法の別の特徴によると、吸着工程の操作条件は、以下の通りである：
−温度は、１００〜２５０℃、好ましくは１２０〜１８０℃であり、
−圧力は、本方法の温度でのキシレンの気泡圧力〜３０×１０５Ｐａであり、
−脱着剤の流量の、供給原料の流量に対する比は、０．７〜２．５であり、
−再循環比は、２．０〜１２、好ましくは２．５〜６であり（再循環比は、吸着器の異なる床中を流れる平均流量と、当該吸着器に注入される供給原料の流量との比として定義される）、かつ
−液相中の含水量は、７０〜１４０重量ｐｐｍ、好ましくは８０〜１２０重量ｐｐｍである。
【００６４】
本発明による方法の床は、全床数が、好ましくは６〜１８床、より一層好ましくは８〜１５床であり、１基以上の吸着器にわたって分配される。
【００６５】
床数は、各床の高さが好ましくは０．７０〜１．４０ｍであるように調節される。
【００６６】
４つのクロマトグラフィー帯域は、一般的に、以下のように区画される：
帯域１：脱着剤（Ｄ）の注入とエキストラクト（Ｅ）の抜き出しとの間の、パラキシレンの脱着帯域、
帯域２：エキストラクト（Ｅ）の抜き出しと、分別されるべき供給原料（Ｆ）の注入との間の、パラキシレンの異性体の脱着帯域、
帯域３：供給原料（Ｆ）の注入とラフィネート（Ｒ）の抜き出しとの間の、パラキシレンの吸着帯域、
帯域４：ラフィネート（Ｒ）の抜き出しと脱着剤（Ｄ）の注入との間の帯域。
【００６７】
本発明の方法の別の特徴によると、固体吸着剤の累積高さの、サイクルにわたる平均分配は、以下の通りである：
１サイクルにわたる、帯域１の固体吸着剤の平均累積高さは、Ｈｃｕの２１±５％であり、
１サイクルにわたる、帯域２の固体吸着剤の平均累積高さは、Ｈｃｕの３７．５±５％であり、
１サイクルにわたる、帯域３の固体吸着剤の平均累積高さは、Ｈｃｕの２９±５％であり、
１サイクルにわたる、帯域４の固体吸着剤の平均累積高さは、Ｈｃｕの１２．５±５％である。
【実施例】
【００６８】
本発明は、以下の２つの実施例から、より良く理解されることができる。 
実施例１（従来技術による方法）
２４個の床によって構成され、各床の長さが１．１ｍであり内部半径が４ｍであるＳＣＣ吸着器について検討した。ＳＣＣ吸着器は、１つの供給原料注入口、１つの脱着剤注入口、１つのエキストラクト抜き出し口、および１つのラフィネート抜き出し口を有していた。
【００６９】
用いた吸着剤は、１μｍのボール形状の結晶からなる、０．５３ｍｍのＢａＸタイプの固体ゼオライトであった。
【００７０】
脱着剤はパラジエチルベンゼンであった。
【００７１】
温度は１７５℃であり、圧力は１５バールであった。含水量は９５重量ｐｐｍであった。
【００７２】
供給原料の組成は、パラキシレン２１．６％、オルトキシレン２０．８％、メタキシレン４７．９％、およびエチルベンゼン９．７％であった。
【００７３】
ＳＣＣ吸着器は、２基の吸着器にわたり分配された２４個の床によって構成され、床は、分配器プレートによって分離されていた。
【００７４】
各分配器プレートは、注入ネットワークおよび抜き出しネットワークに対応していた。
【００７５】
用いた洗浄装置は、国際公開第２０１０／０２０７１５号パンフレットに記載のバイパス流体流量調節装置であった。各帯域における同期性は１００％であった。
【００７６】
異なる注入口および抜出口のシフトは、同期していた。床を、以下の構成で、４つのクロマトグラフィー帯域に分配した：５／９／７／３。
【００７７】
供給原料と脱着剤の注入流量（基準温度を４０℃と考慮して規定される）は、以下の通りであった：
−供給原料の注入流量：１５．４４ｍ３・ｍｉｎ−１、および
−脱着剤の注入流量：１９．５１ｍ３・ｍｉｎ−１。
【００７８】
エキストラクト抜き出し流量は、１０．０３ｍ３・ｍｉｎ−１であった。切り替え（permutation）周期は４０．７秒であった。
【００７９】
吸着器全体にわたる平均表面速度は、２．０７ｃｍ／ｓであった。
【００８０】
シミュレーションによって、パラキシレン純度９９．８１％、パラキシレン収率９７．６％、および生産性１２４．５ｋｇＰＸ・ｈ−１・ｍ−３を得た。
【００８１】
実施例２（本発明による方法）
１基の吸着器にわたって分配された１４個の床によって構成された、ＳＣＣ吸着器について検討した。各床は、長さが１．１ｍであり、すなわちＨｃｕが１５．４ｍであり、内部半径が４ｍであり、ＳＣＣ吸着器は、１つの供給原料注入口、１つの脱着剤注入口、１つのエキストラクト抜き出し口、および１つのラフィネート抜き出し口を有していた。
【００８２】
用いた吸着剤は、１μｍのボール形状の結晶からなる、０．５３ｍｍのＢａＸタイプの固体ゼオライトであった。脱着剤はパラジエチルベンゼンであった。吸着剤と脱着剤は、従って、従来技術による実施例のものと同一であった。
【００８３】
温度は１７５℃であり、圧力は１５バールであった。含水量は、９５重量ｐｐｍであった。
【００８４】
供給原料の組成は、パラキシレン２１．６％、オルトキシレン２０．８％、メタキシレン４７．９％、およびエチルベンゼン９．７％であった。
【００８５】
ＳＣＣ吸着器は、分配器プレートによって分離された１４個の床によって構成されていた。各分配器プレートは、注入ネットワークおよび抜き出しネットワークに対応していた。
【００８６】
用いた洗浄装置は、国際公開第２０１０／０２０７１５号パンフレットに記載のバイパス流体流量調節装置であった。各帯域における同期性は１００％であった。
【００８７】
異なる注入口および抜出口のシフトは、同期していた。床を、以下の構成で、４つのクロマトグラフィー帯域に分配した：３／５／４／２。
【００８８】
供給原料と脱着剤の注入流量（基準温度を４０℃と考慮して規定される）は、以下の通りであった：
−供給原料の注入流量：９．０１ｍ３・ｍｉｎ−１、および
−脱着剤の注入流量：１１．３８ｍ３・ｍｉｎ−１。
【００８９】
エキストラクト抜き出し流量は、５．８５ｍ３・ｍｉｎ−１であった。切り替え周期は６９．８秒であった。
【００９０】
吸着器全体にわたる平均表面速度は、１．２０ｃｍ／ｓ−１であった。
【００９１】
シミュレーションによって、パラキシレン純度９９．８３％、パラキシレン収率９８．２％、および生産性１２５．３ｋｇＰＸ・ｈ−１・ｍ−３を得た。従って、純度、パラキシレン収率、および生産性についての増加（gain）は、従来技術と比較して、非常に有意である。